"潤滑粘度の油と星型ポリマーとを含む潤滑組成物であって、該星型ポリマーが、少なくとも2つの内部ブロックに結合しているコアを含み、該内部ブロックの少なくとも1つが同様に1つ以上の外部ブロックに結合しており、少なくとも1つの内部ブロックが、a20重量から90重量のC1~4-アルキルメタアクリラート由来の単位と、baとは異なる、10重量から80重量のC4~18-アルキルメタアクリラート由来の単位またはC5~18-アルキルメタアクリラート由来の単位であって、該内部ブロックのメタアクリラートアルキル基が1.5から8の数平均炭素数を有する単位と、cモノマー例えばスチレンまたはビニルトルエンからの、0重量から5重量のビニル芳香族由来の単位と、d分散剤モノマーから誘導される、0重量から5重量の分散剤単位とを含み、少なくとも1つの外部ブロックが、a50から95重量のC10~16-アルキルメタアクリラート由来の単位と、baとは異なる、5重量から50重量のC1~20-アルキルメタクリラート由来の単位であって、該外部ブロックが該内部ブロックとは異なる単位と、c分散剤モノマーから誘導される、0重量から5重量の分散剤単位であって、該外部ブロックのメタアクリラートアルキル基が7より大きい数平均炭素数を有する単位と、dモノマー例えばスチレンまたはビニルトルエンからの、0重量から5重量のビニル芳香族由来単位とを含み;ならびに該内部ブロックのアルキル基と該外部ブロックのアルキル基との間の数平均炭素原子数の差が少なくとも0.8であり該内部ブロックと該外部ブロックとの間の数平均炭素原子数の差は、少なくとも1.2もしくは少なくとも2.0もしくは少なくとも2.8であってもよく、または0.8から8もしくは2から5を含む範囲であってもよい;および該内部ブロックのアルキル基中の数平均炭素原子数が、該外部ブロックのアルキル基中の平均炭素原子数より少ない、潤滑組成物。前記メタアクリラート由来の単位が、メタクリラート由来の単位、またはそれらの混合物である、請求項1に記載の潤滑組成物。前記星型ポリマーが、0重量から2重量の分散剤単位および0重量から2重量のビニル芳香族単位を含む、前記請求項のいずれかに記載の潤滑組成物。前記星型ポリマーが、0重量の分散剤単位および0重量のビニル芳香族由来の単位を含む、前記請求項のいずれかに記載の潤滑組成物。前記内部ブロックが、a20重量から90重量のC1~4-アルキルメタアクリラート由来の単位と、b10重量から80重量のC5~18-アルキルメタアクリラート由来の単位であって、該内部ブロックのメタアクリラートアルキル基が1.5から8の数平均炭素数を有する単位と、cモノマーからの、0重量のビニル芳香族由来の単位と、d分散剤モノマーから誘導される、0重量の分散剤単位とを含み、少なくとも1つの外部ブロックが、a50から95重量のC10~16-アルキルメタアクリラート由来の単位と、baとは異なるおよび該内部ブロックとは異なる、5重量から50重量のC1~20-アルキルメタクリラート由来の単位と、c分散剤モノマーから誘導される、0重量の分散剤単位であって、該外部ブロックのメタアクリラートアルキル基が7より大きい数平均炭素数を有する単位と、dモノマーからの、0重量のビニル芳香族由来の単位とを含み;該内部ブロックのアルキル基中の数平均炭素原子数と該外部ブロックのアルキル基中の数平均炭素原子数との差が、0.8から8、または2から5であり;および該内部ブロックのアルキル基中の数平均炭素原子数が、該外部ブロックのアルキル基中の数平均炭素原子数より少ない、前記請求項のいずれかに記載の潤滑組成物。前記内部ブロックと外部ブロックとの間のアルキルメタアクリラート由来の単位のアルキル基の数平均炭素原子数の差が、0.8から8または2から5である、前記請求項のいずれかに記載の潤滑組成物。前記内部ブロックのC1~4-アルキルメタアクリラート由来の単位が、メチルメタクリラートを含む、前記請求項のいずれかに記載の潤滑組成物。前記星型ポリマーが、フリーラジカル重合または制御されたフリーラジカル重合から誘導可能である、前記請求項のいずれかに記載の潤滑組成物。前記制御されたフリーラジカル重合が、RAFT、またはATRP、または窒素酸化物媒介重合を含む、請求項8に記載の潤滑組成物。分散剤、摩耗防止剤、分散性粘度調整剤、摩擦調整剤、粘度調整剤、酸化防止剤、過塩基性清浄剤、極圧剤のうちの少なくとも1つ、またはこれらの混合物をさらに含む、前記請求項のいずれかに記載の潤滑組成物。ポリイソブチレンスクシンイミド分散剤、摩耗防止剤、分散性粘度調整剤、摩擦調整剤、粘度調整剤典型的にはオレフィンコポリマー、例えばエチレン-プロピレンコポリマー、酸化防止剤フェノール系およびアミン系酸化防止剤を含む、過塩基性清浄剤過塩基性スルホナートおよびフェナートを含む、極圧剤のうちの少なくとも1つ、またはこれらの混合物をさらに含む、前記請求項のいずれかに記載の潤滑組成物。過塩基性清浄剤、分散剤、および摩耗防止剤例えば、金属ジアルキルジチオリン酸塩、特にジアルキルジチオリン酸亜鉛、リン酸アミン、または亜リン酸塩をさらに含む、前記請求項のいずれかに記載の潤滑組成物。摩耗防止剤および腐食防止剤をさらに含む、前記請求項のいずれかに記載の潤滑組成物。リンを含有する酸、塩またはエステルと、分散剤とをさらに含む、前記請求項のいずれかに記載の潤滑組成物。リンを含有する酸、塩またはエステルと、リンを含有する酸、塩またはエステル以外の極圧剤とをさらに含む、前記請求項のいずれかに記載の潤滑組成物。機械装置を潤滑する方法であって、前記請求項1から15のいずれかに記載の潤滑組成物を該機械装置に供給する工程を含み、該機械装置が内燃機関、油圧装置、手動もしくは自動変速機、工業用ギア、自動車のギアもしくは車軸または農用トラクタである、方法。許容可能な粘度指数、許容可能な燃費、許容可能な低温粘度特性、許容可能な油溶性、または許容可能な貯蔵安定性のうちの少なくとも1つをもたらすための、前記請求項1から9のいずれかに記載の潤滑組成物において記載された、少なくとも2つの内部ブロックを有し、該内部ブロックの少なくとも1つが同様に1つ以上の外部ブロックに結合している星型ポリマーの使用。本発明の発明者らは、本明細書に開示する潤滑組成物、方法および使用が、許容可能な粘度指数、許容可能な燃費、許容可能な低温粘度特性、許容可能な油溶性、許容可能な貯蔵安定性のうちの少なくとも1つをもたらすことができることを発見した。ここで用いる場合の数平均炭素数は、によって算出される。モノマー炭素数は、本明細書に記載のアルキルメタアクリラート由来の単位に付随するアルキル基の炭素数の数に関する。1つの実施形態において、本発明は、潤滑粘度の油と星型ポリマーとを含む潤滑組成物であって、該星型ポリマーが、少なくとも2つの内部ブロックに結合しているコアを含み、該内部ブロックの少なくとも1つが同様に1つ以上の外部ブロックに結合しており、前記内部ブロックが、a15重量から90重量のC1~4-アルキルメタアクリラート由来の単位典型的にメチルメタクリラートを含むと、baとは異なる、10重量から85重量のC4~18-アルキルメタアクリラート由来の単位またはC5~18-アルキルメタアクリラート由来の単位であって、該メタアクリラートアルキル基が1.5から8の数平均炭素数を有する単位と、cモノマー例えばスチレンまたはビニルトルエンからの、0重量から5重量のビニル芳香族由来の単位典型的には0重量から2重量、または0重量のビニル芳香族単位と、d分散剤モノマーから誘導される、0重量から5重量の分散剤単位とを含み、前記外部ブロックが、a50から95重量のC10~16-アルキルメタアクリラート由来の単位またはC10~15-アルキルメタアクリラート由来の単位と、baとは異なる、5重量から50重量のC1~20-アルキルメタアクリラート由来の単位であって、該外部ブロックが前記内部ブロックとは異なる単位と、c分散剤モノマーから誘導される、0重量から5重量の分散剤単位典型的には0重量から2重量、または0重量の分散剤基であって、そのメタアクリラートアルキル基が7より大きい数平均炭素数例えば、7より大きく16または13まで。該数平均炭素数は、7超から16、または8から13であり得るを有する単位と、dモノマー例えばスチレンまたはビニルトルエンからの、0重量から5重量のビニル芳香族由来単位とを含み;ならびに前記内部ブロックのアルキル基と前記外部ブロックのアルキル基との間の数平均炭素原子数の差が少なくとも0.8であり;および前記内部ブロックのアルキル基中の数平均炭素原子数が、前記外部ブロックのアルキル基中の平均炭素原子数より少ない、潤滑組成物に備えるものである。本明細書に記載のアルキルメタアクリラート由来の単位のアルキル基の数平均炭素原子数の内部ブロックと外部ブロックとの間の差は、少なくとも0.8であり、少なくとも1.2、または少なくとも2.0、または少なくとも2.8であってもよい。上方範囲としては、10まで、または8まで、または6までを挙げることができる。具体的な範囲としては、0.8から8または2から5を挙げることができる。典型的に、前記メタアクリラート由来の単位は、メタクリラート由来の単位、またはそれらの混合物である。1つの実施形態において、前記星型ポリマーは、0重量から2重量の分散剤単位および0重量から2重量のビニル芳香族単位を含む。1つの実施形態において、前記星型ポリマーは、0重量の分散剤単位および0重量のビニル芳香族単位を含む。1つの実施形態において、本明細書に開示する星型ポリマーは、0重量の分散剤単位を含有する。1つの実施形態において、本発明は、潤滑粘度の油と星型ポリマーとを含む潤滑組成物であって、該星型ポリマーが、少なくとも2つの内部ブロックに結合しているコアを含み、該内部ブロックの少なくとも1つ、a20重量から90重量のC1~4-アルキルメタアクリラート由来の単位、b10重量から80重量のC5~18-アルキルメタアクリラート由来の単位であって、該内部ブロックのメタアクリラートアルキル基が1.5から8の数平均炭素数を有する単位、およびcモノマーからの、0重量のビニル芳香族由来の単位、d分散剤モノマーから誘導される、0重量の分散剤単位、が同様に1つ以上の外部ブロックに結合しており;前記少なくとも1つの外部ブロックが、a50から95重量のC10~16-アルキルメタアクリラート由来の単位またはC10~15-アルキルメタアクリラート由来の単位と、baとは異なる、5重量から50重量のC1~20-アルキルメタクリラート由来の単位であって、該外部ブロックが前記内部ブロックとは異なる単位と、c分散剤モノマーから誘導される、0重量の分散剤単位であって、該外部ブロックのメタアクリラートアルキル基が7より大きい数平均炭素数を有する単位と、dモノマーからの、0重量のビニル芳香族由来単位とを含み;ならびに前記内部ブロックのアルキル基中の数平均炭素原子数と前記外部ブロックのアルキル基中の数平均炭素原子数との間の差が、0.8から8、または2から5であり;および前記内部ブロックのアルキル基中の数平均炭素原子数が、前記外部ブロックのアルキル基中の数平均炭素原子数より少ない、潤滑組成物に備えるものである。1つの実施形態において、本明細書に開示する各メタアクリラート単位は、メタクリラート単位である。1つの実施形態において、本発明は、機械装置を潤滑する方法であって、本明細書に開示する潤滑組成物を該機械装置に供給することを含む方法を提供する。前記機械装置は、内燃機関、油圧装置、手動もしくは自動変速機、工業用ギア、自動車のギアもしくは車軸または農用トラクタであり得る。1つの実施形態において、本発明は、許容可能な粘度指数、許容可能な燃費、許容可能な低温粘度特性、許容可能な油溶性、または許容可能な貯蔵安定性のうちの少なくとも1つをもたらすための、潤滑組成物における、少なくとも2つの内部ブロックを有し、該内部ブロックの少なくとも1つが同様に1つ以上の外部ブロックに結合している本明細書に開示する星型ポリマーの使用に備えている。1つの実施形態において、前記星型ポリマーは、許容可能な油溶性または許容可能な貯蔵安定性をもたらす。本発明は、潤滑組成物、上に開示したような潤滑方法、および上に開示したような星型ポリマーの使用を提供する。星型ポリマー本明細書において用いる場合、星型ポリマーは、~で構成されるモノマーを有するまたは含有するといった用語は、該星型ポリマーが、言及されている特定のモノマーから誘導される単位を含むことを意味する。本明細書において用いる場合、用語メタアクリルは、アクリルまたはメタクリルを意味する。星型ポリマーは、当該技術分野において公知の多数の重合法によって調製することができる。前記重合法は、フリーラジカル重合、例えばアニオン重合、または制御されたフリーラジカル重合、例えばRAFT可逆的付加開裂移動、またはATRP原子移動ラジカル重合、または窒素酸化物媒介重合であり得る。1つの実施形態では、星型ポリマーをRAFT、ATRPまたはアニオン重合法から得ることができる/入手可能であり得る。1つの実施形態では、星型ポリマーをRAFTまたはATRP重合法から得ることができる/入手可能であり得る。1つの実施形態では、星型ポリマーをRAFT重合法から得ることができる/入手可能であり得る。重合機構および関連化学のより詳細な説明は、KrzysztofMatyjaszewskiおよびThomasP.Davisにより編集され、2002年にJohnWileyandSonsIncによって発行されたHandbookofRadicalPolymerization以後、Matyjaszewskiらと呼ぶの中で窒素酸化物媒介重合第10章、463から522頁、ATRP第11章、523から628頁およびRAFT第12章、629から690頁について論じられている。星型ポリマーがRAFT重合から誘導可能であるとき、連鎖移動剤は重要である。好適な連鎖移動剤のより詳細な総説は、国際公開第06/047393号パンフレットの第66から71段落にて見つけられる。好適なRAFT連鎖移動剤の例としては、1-2-ピロリジノンカルボジチオ酸ベンジル、1,2-ベンゼンジカルボキサミドbenzenedicarboximidoカルボジチオ酸ベンジル、1-ピロールカルボジチオ酸2-シアノプロパ-2-イル、1-ピロールカルボジチオ酸2-シアノブタ-2-イル、1-イミダゾールカルボジチオ酸ベンジル、ジチオカルバミン酸N,N-ジメチル-S-2-シアノプロパ-2-イル、ジチオカルバミン酸N,N-ジエチル-S-ベンジル、1-2-ピロリドンカルボジチオ酸シアノメチル、ジチオ安息香酸クミル、2-ドデシルスルファニルチオカルボニルスルファニル-2-メチル-プロピオン酸ブチルエステル、キサントゲン酸O-フェニル-S-ベンジル、S-2-エトキシ-カルボニルプロパ-2-イルジチオカルバミン酸N,N-ジエチル、ジチオ安息香酸、4-クロロジチオ安息香酸、キサントゲン酸O-エチル-S-1-フェニルエチル、キサントゲン酸O-エチル-S-2-エトキシカルボニルプロパ-2-イル、キサントゲン酸O-エチル-S-2-シアノプロパ-2-イル、キサントゲン酸O-エチル-S-2-シアノプロパ-2-イル、キサントゲン酸O-エチル-S-シアノメチル、キサントゲン酸O-ペンタフルオロフェニル-S-ベンジル、3-ベンジルチオ-5,5-ジメチルシクロヘキサ-2-エン-1-チオンまたは3,3-ジベンジルチオ-プロパ-2-エンジチオ酸ベンジル、S,S’-ビス-α,α’-二置換-α’’-酢酸-トリチオカルボナート、S,S’-ビス-α,α’-二置換-α’’-酢酸-トリチオカルボナートもしくはS-アルキル-S’-α,α’-二置換-α’’-酢酸-トリチオカルボナート、ジチオ安息香酸ベンジル、ジチオ安息香酸1-フェニルエチル、ジチオ安息香酸2-フェニルプロパ-2-イル、ジチオ安息香酸1-アセトキシエチル、ヘキサキス-チオベンゾイルチオメチルベンゼン、1,4-ビスチオベンゾイルチオメチル-ベンゼン、1,2,4,5-テトラキスチオベンゾイルチオ-メチル-ベンゼン、1,4-ビス2-チオベンゾイルチオプロパ-2-イルベンゼン、ジチオ安息香酸1-4-メチル-オキシフェニルエチル、ジチオ酢酸ベンジル、ジチオ酢酸エトキシカルボニルメチル、ジチオ安息香酸2-エトキシカルボニルプロパ-2-イル、ジチオ安息香酸2,4,4-トリメチルペンタ-2-イル、ジチオ安息香酸2-4-クロロフェニル-プロパ-2-イル、ジチオ安息香酸3-ビニルベンジル、ジチオ安息香酸4-ビニルベンジル、ジエトキシホスフィニル-ジチオギ酸S-ベンジル、トリチオ過安息香酸tert-ブチル、4-クロロジチオ安息香酸2-フェニルプロパ-2-イル、1-ジチオナフタル酸2-フェニルプロパ-2-イル、4-シアノペンタン酸ジチオベンゾアート、テトラチオレテフタル酸ジベンジル、トリチオ炭酸ジベンジル、ジチオ安息香酸カルボキシメチル、もしくはジチオベンゾアート末端基を有するポリエチレンオキシド、またはこれらの混合物が挙げられる。1つの実施形態において、好適なRAFT連鎖移動剤としては、2-ドデシルスルファニルチオカルボニルスルファニル-2-メチル-プロピオン酸ブチルエステル、ジチオ安息香酸クミル、またはこれらの混合物が挙げられる。ポリマーのATRP重合機構の論述は、Matyjaszewskiらの524頁の反応スキーム11.1、566頁の反応スキーム11.4、571頁の反応スキーム11.7、572頁の反応スキーム11.8および575頁の反応スキーム11.9に示されている。ATRP重合においてラジカル機構により移動され得る基としては、ハロゲンハロゲン含有化合物からまたは様々な配位子が挙げられる。移動され得る基のより詳細な総説は、米国特許第6,391,996号明細書に記載されている。本発明の星型ポリマーの調製に好適な試薬および重合条件は、国際公開第04/087850号および同第07/025837号パンフレットにも記載されている。星型ポリマーをアームファースト法によって調製してもよいし、またはコアファースト法によって調製してもよい。アームファーストとは、アルキルメタアクリラート由来の単位を共重合させた後、ポリオール、多価不飽和メタアクリル酸モノマー、またはこれらの混合物と縮合させることを意味する。コアファースト法は、コアを形成した後、上で定義したアルキルメタアクリラート由来の単位を共重合させることを意味する。アームファースト法もコアファースト法も当業者には公知である。典型的には本発明の星型ポリマーをアームファースト法によって形成することができる。ポリオール、多価不飽和メタアクリル酸モノマー、またはこれらの混合物と縮合させることによって星型ポリマーを調製してもよい。前記ポリオールは、2から20個、または3から15個、または4から12個の炭素原子を含有することができ、存在するヒドロキシル基の数は、2から10、または2から4、または2であり得る。ポリオールの例としては、エチレングリコール、ポリエチレングリコール、アルカンジオール、例えば1,6-ヘキサンジオール、またはトリオール、例えばトリメチロールプロパン、オリゴマー化トリメチロールプロパン、例えばPerstorpPolyolsによって販売されているBoltorn登録商標材料、が挙げられる。ポリアミンの例としては、ポリアルキレンポリアミン、例えばエチレンジアミン、ジエチレントリアミン、トリエチレンテトラアミン、テトラエチレンペンタアミン、ペンタエチレンヘキサアミン、およびこれらの混合物が挙げられる。多価不飽和メタアクリル酸モノマーの例としては、エチレングリコールジアクリラート、エチレングリコールジメタアクリラート、ジエチレングリコールジアクリラート、ジエチレングリコールジメタアクリラート、グリセロールジアクリラート、グリセロールトリアクリラート、マンニトールヘキサアクリラート、4-シクロヘキサンジオールジアクリラート、1,4-ベンゼンジオールジメタアクリラート、ネオペンチルグリコールジアクリラート、1,3-プロパンジオールジアクリラート、1,5-ペンタンジオールジメタアクリラート、分子量200~4000のポリエチレングリコールのビス-アクリラートおよびビスメタアクリラート、ポリカプロラクトンジオールジアクリラート、1,1,1-トリメチロールプロパンジアクリラート、1,1,1-トリメチロールプロパントリアクリラート、ペンタエリスリトールジアクリラート、ペンタエリスリトールトリアクリラート、ペンタエリスリトールテトラアクリラート、トリエチレングリコールジアクリラート、トリエチレングリコールジメタアクリラート、1,1,1-トリメチロールプロパントリメタアクリラート、ヘキサメチレンジオールジアクリラートもしくはヘキサメチレンジオールジメタアクリラートまたはアルキレンビス-メタアクリルアミドが挙げられる。カップリング剤の量は、アームとして前もって調製したポリマーを、モノマー、オリゴマーまたはポリマー形態のカップリング剤を含むコアにカップリングさせて星型ポリマーを生じさせるのに好適な量であり得る。上で説明したような好適な量を、当業者は、幾つかの変動要素を含むことがあったとしても最小限の実験で容易に決定することができる。例えば、過剰量のカップリング剤を用いると、またはポリマーアームの形成からの過剰な未反応モノマーが系に残存すると、星形形成ではなく架橋が発生するだろう。典型的に、ポリマーアームのカップリング剤に対するモル比は、50:1から1.5:1もしくは1:1、または30:1から2:1、または10:1から3:1、または7:1から4:1、または4:1から1:1であり得る。他の実施形態では、ポリマーアームのカップリング剤に対するモル比は、50:1から0.5:1、または30:1から1:1、または7:1から2:1であり得る。長いアームのほうが短いアームより多くのカップリング剤を許容するまたは必要とすることがあるので、アームの長さを考慮に入れて所望の比を調節してもよい。典型的に、調製される材料は、潤滑粘度の油に可溶性である。星型ポリマーを含有する全組成物には、未カップリングのポリマーアームポリマー鎖または直鎖状ポリマーとも呼ばれるが存在することもある。ポリマー鎖の星型ポリマーへの転化率は、少なくとも10、または少なくとも20、または少なくとも40、または少なくとも55、例えば、少なくとも70、少なくとも75または少なくとも80であり得る。1つの実施形態において、ポリマー鎖の星型ポリマーへの転化率は、90、95、または100であり得る。1つの実施形態において、ポリマー鎖の一部分は、星型ポリマーを形成せず、直鎖状ポリマーとして残存する。1つの実施形態において、星型ポリマーは、直鎖状ポリマー鎖未カップリングのポリマーアームとも呼ばれるとの混合物の形態である。種々の実施形態において、星型ポリマー組成の量は、ポリマーの量の10重量から85重量、または25重量から70重量であり得る。種々の実施形態において、直鎖状ポリマー鎖は、RAFTポリマーの量の15重量から90重量、または30重量から75重量で存在することができる。星型ポリマーは、2以上のアーム、または5以上のアーム、または7以上のアーム、または10以上のアーム、例えば3から100、または4から50、または6から30、または8から14のアームを有することがある。星型ポリマーは、120以下のアーム、または80以下のアーム、または60以下のアームを有することがある。本発明により記載されるアルキルメタアクリラート由来の単位は、飽和アルコールから誘導されるモノマー、例えばメチルメタアクリラート、エチルメタアクリラート、プロピルメタアクリラート、ブチルメタアクリラート、2-メチルペンチルメタアクリラート、2-プロピルヘプチルメタアクリラート、2-ブチルオクチルメタアクリラート、2-エチルヘキシルメタアクリラート、オクチルメタアクリラート、ノニルメタアクリラート、イソオクチルメタアクリラート、イソノニルメタアクリラート、2-tert-ブチルヘプチルメタアクリラート、3-イソプロピルヘプチルメタアクリラート、デシルメタアクリラート、ウンデシルメタアクリラート、5-メチルウンデシルメタアクリラート、ドデシルメタアクリラート、2-メチルドデシルメタアクリラート、トリデシルメタアクリラート、5-メチルトリデシルメタアクリラート、テトラデシルメタアクリラート、ペンタデシルメタアクリラート、ヘキサデシルメタアクリラート、2-メチルヘキサデシルメタアクリラート、ヘプタデシルメタアクリラート、5-イソプロピルヘプタデシルメタアクリラート、4-tert-ブチルオクタデシルメタアクリラート、5-エチルオクタデシルメタアクリラート、3-イソプロピル-オクタデシル-メタアクリラート、オクタデシルメタアクリラート、ノナデシルメタアクリラート、エイコシルメタアクリラート、不飽和アルコールから誘導されるメタアクリラート、例えばオレイルメタアクリラート;およびシクロアルキルメタアクリラート、例えば3-ビニル-2-ブチルシクロヘキシルメタアクリラートまたはボルニルメタアクリラートであり得る。長鎖アルコール由来の基を有するアルキルメタアクリラートは、例えば、長鎖脂肪アルコールとメタアクリル酸との直接エステル化によるまたはメチルメタアクリラートとのエステル交換による反応によって得ることができ、この反応では、メタアクリラートなどのエステルと様々な鎖長のアルコール基との混合物が一般に得られる。これらの脂肪アルコールとしては、MonsantoのOxoAlcohol登録商標7911、OxoAlcohol登録商標7900およびOxoAlcohol登録商標1100;ICIのAlphanol登録商標79;Condea現SasolのNafol登録商標1620、Alfol登録商標610およびAlfol登録商標810;EthylCorporationのEpal登録商標610およびEpal登録商標810;ShellAGのLinevol登録商標79、Linevol登録商標911およびDobanol登録商標25L;CondeaAugusta,MilanのLial登録商標125;HenkelKGaA現CognisのDehydad登録商標およびLorol登録商標ならびにUgineKuhlmannのLinopol登録商標7-11およびAcropol登録商標91が挙げられる。1つの実施形態において、本発明の星型ポリマーは、モノマーから誘導される分散剤単位を含む。前記分散剤単位を窒素含有化合物もしくは酸素含有化合物、またはこれらの混合物から誘導することができる。前記分散剤単位は、カルボニル基を塩基性窒素またはヒドロキシ基との組み合わせで有することがある。前記酸素含有化合物としては、ヒドロキシアルキルメタアクリラート、例えば3-ヒドロキシプロピルメタアクリラート、3,4-ジヒドロキシブチルメタアクリラート、2-ヒドロキシエチルメタアクリラート、2-ヒドロキシプロピルメタアクリラート、2,5-ジメチル-1,6-ヘキサンジオールメタアクリラート、1,10-デカンジオールメタアクリラート、カルボニル含有メタアクリラート、例えば2-カルボキシエチルメタアクリラート、カルボキシメチルメタアクリラート、オキサゾリジニルエチルメタアクリラート、N-メタクリロイルオキシホルムアミド、アセトニルメタアクリラート、N-メタクリロイルモルホリン、N-メタクリロイル-2-ピロリジノン、N-2-メタクリロイル-オキシエチル-2-ピロリジノン、N-3-メタクリロイルオキシプロピル-2-ピロリジノン、N-2-メタクリロイルオキシペンタデシル-2-ピロリジノン、N-3-メタクリロイルオキシ-ヘプタデシル-2-ピロリジノン;グリコールジメタアクリラート、例えば1,4-ブタンジオールメタアクリラート、2-ブトキシエチルメタアクリラート、2-エトキシエトキシメチルメタアクリラート、2-エトキシエチルメタアクリラート、またはこれらの混合物を挙げることができる。コポリマーに組み込むことができる好適な非カルボニル酸素含有化合物の他の例としては、エーテルアルコールのメタアクリラート、例えばテトラヒドロフルフリルメタアクリラート、ビニルオキシエトキシエチルメタアクリラート、メトキシエトキシエチルメタアクリラート、1-ブトキシプロピルメタアクリラート、1-メチル-2-ビニルオキシエチルメタアクリラート、シクロヘキシルオキシメチルメタアクリラート、メトキシメトキシエチルメタアクリラート、ベンジルオキシメチルメタアクリラート、フルフリルメタアクリラート、2-ブトキシエチルメタアクリラート、2-エトキシエトキシメチルメタアクリラート、2-エトキシエチルメタアクリラート、アリルオキシメチルメタアクリラート、1-エトキシブチルメタアクリラート、メトキシメチルメタアクリラート、1-エトキシエチルメタアクリラート、エトキシメチルメタアクリラート、および典型的に1から20個、または2から8個のエトキシ基を有するエトキシ化メタアクリラート、またはこれらの混合物が挙げられる。1つの実施形態において、前記コポリマーに組み込むことができる非カルボニル酸素含有化合物は、メタクリラートであり得る。前記窒素含有化合物としては、ビニル置換窒素複素環式モノマー、ジアルキルアミノアルキルメタアクリラートモノマー、ジアルキルアミノアルキルメタアクリラートモノマー、第三級アルキルメタアクリルアミドモノマー、またはこれらの混合物を挙げることができる。1つの実施形態では、前記RAFTポリマーを、コアまたはポリマーアームに関して、窒素含有モノマーでさらに官能化しない。前記窒素含有化合物は、下記式によって表すことができる、メタアクリルアミドまたは窒素含有メタアクリラートモノマーであり得る:式中、Qは、水素またはメチルであってよく、1つの実施形態ではQはメチルであり;Zは、N-H基またはO酸素であってよく;各Riiは、独立して、水素であってもよいし、または1から8個もしくは1から4個の炭素原子を含有するヒドロカルビル基典型的にはアルキルであってもよく;各Riは、独立して、水素であってもよいし、または1から2個の炭素原子を有するヒドロカルビル基典型的にはアルキルであってもよく、典型的には水素であり;およびgは、1から6、または1から3の整数であってよい。好適な窒素含有化合物の例としては、N,N-ジメチルアクリルアミド、N-ビニルカルボンアミド、例えばN-ビニル-ホルムアミド、ビニルピリジン、N-ビニルアセトアミド、N-ビニルプロピオンアミド、N-ビニルヒドロキシ-アセトアミド、N-ビニルイミダゾール、N-ビニルピロリジノン、N-ビニルカプロラクタム、ジメチルアミノエチルアクリラートDMAEA、ジメチルアミノエチルメタクリラートDMAEMA、ジメチルアミノブチルアクリルアミド、ジメチルアミノプロピルメタクリラートDMAPMA、ジメチルアミノプロピルアクリルアミド、ジメチル-アミノプロピルメタクリルアミド、ジメチルアミノエチルアクリルアミド、またはこれらの混合物が挙げられる。一般に、本発明の星型ポリマーは、潤滑剤中に、潤滑組成物の0.01重量から60重量、または0.5重量から60重量を含む範囲で存在することができる。潤滑粘度の油本潤滑組成物は、潤滑粘度の油を含む。かかる油としては、天然および合成油、水素化分解、水素化および水素化仕上げから得られる油、未精製、精製、再精製油、またはこれらの混合物が挙げられる。未精製、精製および再精製油のより詳細な説明は、国際公開第2008/147704号パンフレット、段落[0054]から[0056]に提供されている。天然および合成潤滑油のより詳細な説明は、それぞれ、国際公開第2008/147704号パンフレット、段落[0058]から[0059]に記載されている。合成油は、フィッシャートロプシュ反応によって製造されることもあり、典型的に水素異性化フィッシャートロプシュ炭化水素または蝋であり得る。1つの実施形態では、油をフィッシャートロプシュのガス液化合成手順によって調製できることはもちろん、油が他のガス液化油であってもよい。2008年4月版のAppendixE-APIBaseOilInterchangeabilityGuidelinesforPassengerCarMotorOilsandDieselEngineOils、セクション1.3、副題1.3.BaseStockCategoriesに明記されているように潤滑粘度の油を定義することもできる。1つの実施形態において、潤滑粘度の油は、APIGroupIIまたはGroupIII油であり得る。潤滑粘度の油は、エステルであってもよい。存在する潤滑粘度の油の量は、典型的に、本発明の化合物と他の性能添加剤の量の合計を100重量から引いた後に残る残余である。本潤滑組成物は、濃縮物の形態であることもあり、および/または完全配合潤滑剤の形態であることもある。本発明の星型ポリマーが、さらなる油と併せて、全部または一部、完成潤滑油を形成することができる濃縮物の形態である場合、本発明の星型ポリマー成分の、潤滑粘度の油成分に対するおよび/または希釈油成分に対する比としては、重量で1:99から99:1、または重量で80:20から10:90の範囲が挙げられる。他の性能添加剤本発明の組成物は、少なくとも1つの他の性能添加剤を場合によりさらに含む。他の性能添加剤としては、金属不活性剤、清浄剤、粘度指数向上剤すなわち、本発明の星型ポリマー以外の粘度調整剤、極圧剤典型的に硫黄および/またはリンを含有するもの、摩耗防止剤、酸化防止剤例えば、ヒンダードフェノール、アミン系酸化防止剤典型的にジノニルジフェニルアミン、オクチルジフェニルアミン、ジオクチルジフェニルアミン、またはモリブデン化合物、腐食防止剤、抑泡剤、乳化破壊剤、流動点降下剤、シール膨潤剤、摩擦調整剤、およびこれらの混合物が挙げられる。前記ヒンダードフェノールとしては、2,6-ジ-tert-ブチルフェノール、4-メチル-2,6-ジ-tert-ブチルフェノール、4-エチル-2,6-ジ-tert-ブチルフェノール、4-プロピル-2,6-ジ-tert-ブチルフェノールもしくは4-ブチル-2,6-ジ-tert-ブチルフェノール、または4-ドデシル-2,6-ジ-tert-ブチルフェノールを挙げることができる。1つの実施形態において、前記ヒンダードフェノール酸化防止剤は、エステルであってよく、例えば、CibaからのIrganox商標L-135を含むことができる。好適なエステル含有ヒンダードフェノール酸化防止剤化学のより詳細な説明は、米国特許第6,559,105号明細書にて見つけられる。1つの実施形態において、本発明は、分散剤、摩耗防止剤、分散性粘度調整剤dispersantviscositymodifier、摩擦調整剤、粘度調整剤、酸化防止剤、過塩基性清浄剤、極圧剤のうちの少なくとも1つ、またはこれらの混合物をさらに含む潤滑組成物を提供する。1つの実施形態において、本発明は、ポリイソブチレンスクシンイミド分散剤、摩耗防止剤、分散性粘度調整剤、摩擦調整剤、粘度調整剤典型的にはオレフィンコポリマー、例えばエチレン-プロピレンコポリマー、酸化防止剤フェノール系およびアミン系酸化防止剤を含む、過塩基性清浄剤過塩基性スルホナートおよびフェナートを含む、極圧剤のうちの少なくとも1つ、またはこれらの混合物をさらに含む潤滑組成物を提供する。1つの実施形態において、本発明は、本発明の星型ポリマーと、過塩基性清浄剤と、分散剤と、摩耗防止剤例えば、金属ジアルキルジチオリン酸塩、特にジアルキルジチオリン酸亜鉛、リン酸アミン、または亜リン酸塩と、潤滑粘度の油とを含む潤滑組成物を提供する。典型的に、このタイプの潤滑組成物は、内燃機関または手動変速機に有用であり得る。1つの実施形態において、本発明は、本発明の星型ポリマーと、摩耗防止剤と、腐食防止剤と、潤滑粘度の油とを含む潤滑組成物を提供する。典型的に、このタイプの潤滑組成物は、油圧装置に有用であり得る。1つの実施形態において、本発明は、本発明の星型ポリマーと、リンを含有する酸、塩またはエステルと、リンを含有する酸、塩またはエステル以外の極圧剤と、潤滑粘度の油とを含む潤滑組成物を提供する。場合により、前記潤滑組成物は、摩擦調整剤、清浄剤または分散剤も含むことがある。典型的に、このタイプの潤滑組成物は、自動変速機、手動変速機、ギアまたは車軸に有用であり得る。1つの実施形態において、本発明は、本発明の星型ポリマーと、リンを含有する酸、塩またはエステルと、分散剤と、潤滑粘度の油とを含む潤滑組成物を提供する。場合により、前記潤滑組成物は、摩擦調整剤、清浄剤または無機リン化合物例えば、リン酸も含むことがある。典型的に、このタイプの潤滑組成物は、自動変速機に有用であり得る。前記過塩基性清浄剤としては、フェナートアルキルフェナートおよび硫黄含有フェナートを含む、スルホナート、サリキサラートsalixarate、カルボキシラート例えば、サリシラート、過塩基性リン含有酸;アルキルフェノール、過塩基性硫黄カップリングアルキルフェノール化合物、またはサリゲニン清浄剤が挙げられる。1つの実施形態において、前記過塩基性清浄剤は、サリキサラート、フェナート、スルホナートまたはサリシラートのうちの1つ以上を含む。1つの実施形態において、前記過塩基性清浄剤は、サリシラートであり得る。1つの実施形態において、前記過塩基性清浄剤は、スルホナートであり得る。1つの実施形態において、前記過塩基性清浄剤は、フェナートであり得る。1つの実施形態において、前記過塩基性清浄剤は、サリキサラートであり得る。1つの実施形態において、前記過塩基性清浄剤は、少なくとも2つの基質の混合物を含む。2つ以上の清浄剤基質を使用するとき、形成される過塩基性清浄剤を複合体/ハイブリッドと記述することができる。典型的に、複合体/ハイブリッドは、沈殿防止および過塩基性酸性化剤acidifyingoverbasingagentの存在下でアルキル芳香族スルホン酸と、少なくとも1つのアルキルフェノール例えば、アルキルフェノール、アルデヒドカップリングアルキルフェノール、硫化アルキルフェノールと、場合によりアルキルサリチル酸とを反応させることによって調製することができる。ハイブリッド清浄剤のより詳細な説明は、国際公開第97/046643号パンフレットに開示されている。前記過塩基性清浄剤が、フェナート、サリキサラートまたはサリチラート清浄剤のうちの少なくとも1つを含むとき、そのTBNは、油不含ベースで、105から450、または110から400、または120から350であり得る。前記過塩基性清浄剤が過塩基性スルホナートを含むとき、そのTBNは、200以上から500、または350から450であり得る。前記過塩基性清浄剤は、典型的に、アルカリまたはアルカリ土類金属で塩化される。このアルカリ金属としては、リチウム、カリウムまたはナトリウムが挙げられ;およびアルカリ土類金属としては、カルシウムまたはマグネシウムが挙げられる。1つの実施形態において、前記アルカリ金属はナトリウムである。1つの実施形態において、前記アルカリ土類金属はカルシウムである。1つの実施形態において、前記アルカリ土類金属はマグネシウムである。前記清浄剤は、0.1重量から10重量で、または0.1重量から8重量で、または1重量から4重量で、または4重量超から8重量で存在することができる。前記分散剤は、スクシンイミド分散剤例えば、N置換長鎖アルケニルスクシンイミド、マンニッヒ分散剤、エステル含有分散剤、長鎖ヒドロカルビル例えば脂肪ヒドロカルビルまたはポリイソブチレンモノカルボン酸アシル化剤とアミンまたはアンモニアとの縮合生成物、アルキルアミノフェノール分散剤、ヒドロカルビル-アミン分散剤、ポリエーテル分散剤、またはポリエーテルアミン分散剤であり得る。前記スクシンイミド分散剤を脂肪族ポリアミンまたはその混合物から誘導することができる。前記脂肪族ポリアミンは、脂肪族ポリアミン、例えばエチレンポリアミン、プロピレンポリアミン、ブチレンポリアミン、またはこれらの混合物であり得る。1つの実施形態において、前記脂肪族ポリアミンは、エチレンポリアミンであり得る。1つの実施形態において、前記脂肪族ポリアミンは、エチレンジアミン、ジエチレントリアミン、トリエチレンテトラアミン、テトラエチレンペンタアミン、ペンタエチレン-ヘキサアミン、ポリアミン塔底残渣、およびこれらの混合物からなる群より選択することができる。前記分散剤は、N置換長鎖アルケニルスクシンイミドであってもよい。N置換長鎖アルケニルスクシンイミドの例としては、ポリイソブチレンスクシンイミドが挙げられる。典型的に、ポリイソブチレンコハク酸無水物が誘導されるポリイソブチレンは、350から5000、または550から3000、または750から2500の数平均分子量を有する。前記長鎖アルケニルスクシンイミドは、ポリイソブチレンスクシンイミドであって、それが誘導されるポリイソブチレンが350から5000、または500から3000、または750から1150の範囲の数平均分子量を有するポリイソブチレンスクシンイミドを含むことができる。スクシンイミド分散剤およびそれらの調製は、例えば米国特許第3,172,892号、同第3,219,666号、同第3,316,177号、同第3,340,281号、同第3,351,552号、同第3,381,022号、同第3,433,744号、同第3,444,170号、同第3,467,668号、同第3,501,405号、同第3,542,680号、同第3,576,743号、同第3,632,511号および同第4,234,435号明細書、米国再発行特許第26,433号明細書、米国特許第6,165,235号および同第7,238,650号明細書、ならびに欧州特許出願公開第0355895A号明細書に開示されている。1つの実施形態において、動力伝達系装置用の分散剤は、後処理分散剤であってもよい。この分散剤をジメルカプト-チアジアゾールで、場合によってはリン化合物、芳香族化合物のジカルボン酸、およびホウ素化剤のうちの1つ以上のものの存在下で、後処理することができる。1つの実施形態では、アルケニルスクシンイミドまたはスクシンイミド清浄剤をリン含有エステルおよび水と共に加熱して、該エステルを部分的に加水分解することによって、後処理分散剤を形成することができる。このタイプの後処理分散剤は、例えば米国特許第5,164,103号明細書に開示されている。1つの実施形態では、分散剤とジメルカプトチアジアゾールの混合物を調製し、その混合物を約100°Cより上に加熱することによって、後処理分散剤を製造することができる。このタイプの後処理分散剤は、例えば米国特許第4,136,043号に開示されている。1つの実施形態では、i分散剤典型的にはスクシンイミドと、ii2,5-ジメルカプト-1,3,4-チアジアゾールもしくはヒドロカルビル置換2,5-ジメルカプト-1,3,4-チアジアゾール、またはこれらのオリゴマーと、iiiホウ素化剤上記のものと同様と、iv場合により、1,3-二酸および1,4-二酸典型的にはテレフタル酸からなる群より選択される芳香族化合物のジカルボン酸、またはv場合により、リン含有酸化合物リン酸または亜リン酸を含むとを含む生成物であって、これらを一緒に加熱することによって調製される生成物を形成するように分散剤を後処理することができ、前記加熱は、潤滑粘度の油に可溶性である、i、ii、iiiおよび場合によりivまたは場合によりvの生成物を生じさせるために十分なものである。このタイプの後処理分散剤は、例えば国際公開第2006/654726A号パンフレットに開示されている。好適なジメルカプトチアジアゾールの例としては、2,5-ジメルカプト-1,3,4-チアジアゾールまたはヒドロカルビル置換2,5-ジメルカプト-1,3,4-チアジアゾールが挙げられる。幾つかの実施形態において、前記ヒドロカルビル置換基上の炭素原子の数としては、1から30、2から25、4から20、または6から16が挙げられる。好適な2,5-ビスアルキル-ジチオ-1,3,4-チアジアゾールの例としては、2,5-ビスtert-オクチルジチオ-1,3,4-チアジアゾール、2,5-ビスtert-ノニルジチオ-1,3,4-チアジアゾール、2,5-ビスtert-デシルジチオ-1,3,4-チアジアゾール、2,5-ビスtert-ウンデシル-ジチオ-1,3,4-チアジアゾール、2,5-ビスtert-ドデシルジチオ-1,3,4-チアジアゾール、2,5-ビスtert-トリデシルジチオ-1,3,4-チアジアゾール、2,5-ビスtert-テトラデシルジチオ-1,3,4-チアジアゾール、2,5-ビスtert-ペンタデシルジチオ-1,3,4-チアジアゾール、2,5-ビスtert-ヘキサデシル-ジチオ-1,3,4-チアジアゾール、2,5-ビスtert-ヘプタデシルジチオ-1,3,4-チアジアゾール、2,5-ビスtert-オクタデシルジチオ-1,3,4-チアジアゾール、2,5-ビスtert-ノナデシルジチオ-1,3,4-チアジアゾールもしくは2,5-ビスtert-エイコシルジチオ-1,3,4-チアジアゾール、またはこれらのオリゴマーが挙げられる。前記分散剤は、本潤滑組成物の0.01重量から20重量、または0.1重量から15重量、または0.1重量から10重量、または1重量から6重量で存在することができる。前記摩耗防止剤としては、i非イオン性リン化合物;iiリン化合物のアミン塩;iiiリン化合物のアンモニウム塩;ivリン化合物の一価金属塩、例えば金属ジアルキルジチオリン酸塩または金属ジアルキルリン酸塩;またはvi、ii、iiiもしくはivの混合物が挙げられる。好適なジアルキルリン酸亜鉛多くの場合、ZDDP、ZDPまたはZDTPと呼ばれるの例としては、ジ-2-メチルプロピルジチオリン酸亜鉛、ジ-アミルジチオリン酸亜鉛、ジ-1,3-ジメチルブチルジチオリン酸亜鉛、ジ-ヘプチルジチオリン酸亜鉛、ジ-オクチルジチオリン酸ジ-2-エチルヘキシルジチオリン酸亜鉛、ジ-ノニルジチオリン酸亜鉛、ジ-デシルジチオリン酸亜鉛、ジ-ドデシルジチオリン酸亜鉛、ジ-ドデシルフェニルジチオリン酸亜鉛、ジ-ヘプチルフェニルジチオリン酸亜鉛、またはこれらの混合物が挙げられる。リン含有酸またはエステルのアミン塩としては、リン酸エステルおよびそれらのアミン塩;ジアルキルジチオリン酸エステルおよびそれらのアミン塩;亜リン酸エステルのアミン塩;およびリンを含有するカルボン酸のエステル、エーテルおよびアミドのアミン塩;ならびにこれらの混合物が挙げられる。1つの実施形態において、リン化合物の前記アミン塩は、リン化合物のアミン塩、またはこれらの混合物から誘導される。1つの実施形態において、リン含有酸またはエステルの前記アミン塩には、部分アミン塩-部分金属塩化合物またはこれらの混合物が含まれる。1つの実施形態において、リン含有酸またはエステルの前記アミン塩は、分子内に硫黄原子をさらに含む。前記アミン塩としての使用に好適であり得るアミンには、第一級アミン、第二級アミン、第三級アミン、およびこれらの混合物が含まれる。前記アミンは、少なくとも1つのヒドロカルビル基、または一定の実施形態では2つまたは3つのヒドロカルビル基を有するものを含む。前記ヒドロカルビル基は、約2から約30個の炭素原子、または他の実施形態では約8から約26個、または約10から約20、または約13から約19個の炭素原子を含有することができる。第一級アミンとしては、エチルアミン、プロピルアミン、ブチルアミン、2-エチルヘキシルアミン、オクチルアミン、およびドデシルアミンはもちろん、n-オクチルアミン、n-デシルアミン、n-ドデシルアミン、n-テトラデシルアミン、n-ヘキサデシルアミン、n-オクタデシルアミンおよびオレイルアミンoleyamineのような脂肪アミンも挙げられる。他の有用な脂肪アミンとしては、市販の脂肪アミン、例えば、Armeen登録商標アミンイリノイ州シカゴのAkzoChemicalsから入手できる製品、例えばArmeenC、ArmeenO、ArmeenOL、ArmeenT、ArmeenHT、ArmeenSおよびArmeenSDが挙げられ、これらの文字記号は、脂肪基、例えばココ、オレイル、タロー、またはステアリル基に関係している。好適な第二級アミンの例としては、ジメチルアミン、ジエチルアミン、ジプロピルアミン、ジブチルアミン、ジアミルアミン、ジヘキシルアミン、ジヘプチルアミン、メチルエチルアミン、エチルブチルアミン、およびエチルアミルアミンが挙げられる。第二級アミンは、環式アミン、例えばピペリジン、ピペラジンおよびモルホリンであってもよい。前記アミンは、第三級脂肪族第一級アミンである場合もある。この場合の脂肪族基は、約2から約30個、または約6から約26個、または約8から約24個の炭素原子を含有するアルキル基であり得る。第三級アルキルアミンとしては、モノアミン、例えばtert-ブチルアミン、tert-ヘキシルアミン、1-メチル-1-アミノ-シクロヘキサン、tert-オクチルアミン、tert-デシルアミン、tert-ドデシルアミン、tert-テトラデシルアミン、tert-ヘキサデシルアミン、tert-オクタデシルアミン、tert-テトラコサニルアミン、およびtert-オクタコサニルアミンが挙げられる。1つの実施形態において、リン含有酸またはエステルの前記アミン塩は、C11からC14第三級アルキル第一級基またはこれらの混合物を有するアミンを含む。1つの実施形態において、リン化合物の前記アミン塩は、C14からC18第三級アルキル第一級アミンまたはこれらの混合物を有するアミンを含む。1つの実施形態において、リン化合物の前記アミン塩は、C18からC22第三級アルキル第一級アミンまたはこれらの混合物を有するアミンを含む。アミンの混合物も本発明に使用することができる。1つの実施形態において、アミンの有用な混合物は、Primene登録商標81RとPrimene登録商標JMTである。Primene登録商標81RおよびPrimene登録商標JMT両方ともRohmHassによって製造および販売されているは、それぞれ、C11からC14第三級アルキル第一級アミンおよびC18からC22第三級アルキル第一級アミンの混合物である。1つの実施形態において、リン含有酸またはエステルの前記アミン塩は、C14からC18アルキル化リン酸と、C11からC14第三級アルキル第一級アミンの混合物であるPrimene81R商標RohmHassによって製造および販売されているとの反応生成物である。1つの実施形態では、ジチオリン酸またはリン酸をエポキシドまたはグリコールと反応させることができる。この反応生成物をリン含有酸、無水物または低級エステルとさらに反応させるここでの低級は、エステルのアルコール由来の部分における約1から約8個、または約1から約6個、または約1から約4個、または1から約2個の炭素原子を表す。前記エポキシドは、脂肪族エポキシドまたはスチレンオキシドを含む。有用なエポキシドの例としては、エチレンオキシド、プロピレンオキシド、ブテンオキシド、オクテンオキシド、ドデセンオキシド、スチレンオキシドおよびこれらに類するものが挙げられる。1つの実施形態において、前記エポキシドは、プロピレンオキシドである。前記グリコールは、1から約12個、または約2から約6個、または約2から約3個の炭素原子を有する脂肪族グリコールであり得る。前記ジチオリン酸、グリコール、エポキシド、無機リン試薬およびそれらを反応させる方法は、米国特許第第3,197,405号および同第3,544,465号明細書に記載されている。次に、結果として生じた酸をアミンで塩化することができる。好適なジチオリン酸誘導体の一例は、約58°Cで約45分間かけて五酸化リン約64グラムを約514グラムのO,O-ジ4-メチル-2-ペンチルホスホロジチオ酸ヒドロキシプロピル約25°Cでジ4-メチル-2-ペンチル-ホスホロジチオ酸と約1.3molのプロピレンオキシドを反応させることによって調製したものに添加することによって調製する。この混合物を約75°Cで約2.5時間加熱し、珪藻土と混合し、約70°Cで濾過する。この濾液は、約11.8重量リン、約15.2重量硫黄、および87の酸価ブロモフェノールブルーを有する。一部の実施形態において、前記リンを含有する酸、塩またはエステルは、非イオン性リン化合物を含む。典型的に、前記非イオン性リン化合物は、3または5の酸化状態を有し得る。種々の実施形態が亜リン酸エステル、リン酸エステル、またはこれらの混合物を含む。非イオン性リン化合物のより詳細な説明としては、米国特許第6,106,673号明細書の第9欄48行から第11欄8行が挙げられる。前記リンを含有する酸、塩またはエステルは、本潤滑組成物中に、本潤滑組成物の約0.01重量から約20重量、または約0.05重量から約10重量、または約0.1重量から約5重量で存在することができる。前記極圧剤が、リンを含有する酸、塩またはエステル以外であるとき、該極圧剤としては、ホウ素含有化合物、硫黄含有化合物、またはこれらの混合物を挙げることができる。前記極圧剤は、本潤滑組成物中に、本潤滑組成物の約0.01重量から約20重量、または約0.05重量から約10重量、または約0.1重量から約8重量で存在することができる。1つの実施形態において、前記極圧剤は、硫黄含有化合物である。1つの実施形態において、前記硫黄含有化合物は、硫化オレフィン、ポリスルフィド、またはこれらの混合物である。前記硫化オレフィンの例としては、プロピレン、イソブチレン、ペンテン、有機スルフィドおよび/またはポリスルフィドベンジルジスルフィド;ビス-クロロベンジルジスルフィド;ジブチルテトラスルフィド;ジ第三級ブチルポリスルフィドを含む;およびオレイン酸の硫化メチルエステル、硫化アルキルフェノール、硫化ジペンテン、硫化テルペン、硫化ディールスアルダー付加物、アルキルスルフェニルN,N-ジアルキルジチオカルバマート;またはこれらの混合物、から誘導されるオレフィンが挙げられる。1つの実施形態において、前記硫化オレフィンとしては、プロピレン、イソブチレン、ペンテンまたはこれらの混合物から誘導される硫化オレフィンが挙げられる。1つの実施形態において、前記極圧剤は、ホウ素含有化合物を含む。前記ホウ素含有化合物は、ホウ酸エステル、ホウ酸アルコール、ホウ素化分散剤またはこれらの混合物を含む。1つの実施形態において、前記ホウ素含有化合物は、ホウ酸エステルまたはホウ酸アルコールである。前記ホウ酸エステルまたはホウ酸アルコール化合物は、ホウ酸アルコールが、エステル化されていない少なくとも1つのヒドロキシル基を有することを除き、実質的に同じである。したがって、本明細書において用いる場合、用語ホウ酸エステルは、ホウ酸エステルまたはホウ酸アルコールのいずれを指すためにも用いる。ホウ酸エステルは、ホウ素化合物と、エポキシ化合物、ハロヒドリン化合物、エピハロヒドリン化合物、アルコールおよびこれらの混合物から選択される少なくとも1つの化合物との反応によって調製することができる。前記アルコールは、二価アルコール、三価アルコール、またはより高価のアルコールを含むが、1つの実施形態については、ヒドロキシル基が隣接炭素原子上に存在する、すなわちビシナルであることを条件とする。以後、エポキシ化合物、ハロヒドリン化合物、エピハロヒドリン化合物、およびこれらの混合物から選択される少なくとも1つの化合物に言及するときにはエポキシ化合物を用いる。ホウ酸エステルの調製に好適なホウ素化合物は、ホウ酸メタホウ酸、HBO2、オルトホウ酸、H3BO3、およびテトラホウ酸、H2B4O7を含む、酸化ホウ素、三酸化ホウ素およびホウ酸アルキルからなる群より選択される様々な形態を含む。ホウ酸エステルをハロゲン化ホウ素から調製することもできる。もう1つの実施形態において、前記ホウ素含有化合物は、N置換長鎖アルケニルスクシンイミドから典型的に誘導される、ホウ素化分散剤である。1つの実施形態において、前記ホウ素化分散剤は、ポリイソブチレンスクシンイミドを含む。前記ポリイソブチレンスクシンイミドは、典型的にホウ酸で、ホウ素化されたことを除き、上で説明したものと同じであり得る。前記腐食防止剤の例は、ベンゾトリアゾール、1,2,4-トリアゾール、ベンゾイミダゾール、2-アルキルジチオベンゾイミダゾール、2-アルキルジチオベンゾチアゾール、2-N,N-ジアルキルジチオカルバモイルベンゾチアゾール、2,5-ビスアルキル-ジチオ-1,3,4-チアジアゾール、2,5-ビスN,N-ジアルキルジチオカルバモイル-1,3,4-チアジアゾール、2-アルキルジチオ-5-メルカプトチアジアゾールのうちの少なくとも1つ、またはこれらの混合物を含む。1つの実施形態において、前記腐食防止剤は、ベンゾトリアゾールである。1つの実施形態において、前記腐食防止剤は、2,5-ビスアルキル-ジチオ-1,3,4-チアジアゾールである。前記腐食防止剤を単独で使用してもよいし、または他の腐食防止剤と併用してもよい。前記腐食防止剤は、ドデセニルコハク酸または無水物および脂肪酸、例えばオレイン酸、とポリアミンの縮合生成物であってもよい。1つの実施形態において、前記腐食防止剤は、Synalox登録商標腐食防止剤を含む。Synalox登録商標腐食防止剤は、典型的に、プロピレンオキシドのホモポリマーまたはコポリマーである。Synalox登録商標腐食防止剤は、TheDowChemicalCompanyによって発行されている型番118-01453-0702AMSの製品パンフレットに、より詳細に記載されている。この製品パンフレットは、SYNALOXLubricants,High-PerformancePolyglycolsforDemandingApplicationsと題する。1つの実施形態において、本潤滑組成物は、摩擦調整剤、またはその混合物をさらに含む。前記摩擦調整剤は、第一級、第二級または第三級アミンから誘導可能であるものを含むアミン含有摩擦調整剤であり得る。典型的に、前記アミンは、ヒドロカルビル置換またはヒドロキシヒドロカルビル置換されている。前記アミン含有摩擦調整剤は、ヒドロカルビル置換第一級アミン、ヒドロキシヒドロカルビル置換アミン、またはこれらの混合物すなわち、各場合、アルキル置換またはヒドロキシアルキル置換アミンであり得る。1つの実施形態において、前記アミン含有摩擦調整剤は、ヒドロキシヒドロカルビル置換アミン、典型的には第三級アミンである。前記アミン含有摩擦調整剤が、ヒドロキシヒドロカルビル置換アミンであり、かつ第三級アミンであるとき、該アミンは、典型的に、該アミンの窒素に直接結合している2つのヒドロキシヒドロカルビル基および1つのヒドロカルビル基を含有することができる。前記ヒドロカルビル基は、1から30個、または4から26個、または12から20個の炭素原子を含有することができる。1つの実施形態において、前記ヒドロカルビル基は、16から18個の炭素原子を含有する。1つの実施形態において、前記摩擦調整剤は、ヒドロキシヒドロカルビル置換例えば、ヒドロキシアルキル置換アミンであり得る。前記ヒドロキシヒドロカルビル置換アミンを、1から10個、1から6個または2から4個の炭素原子を含有するアルコキシ基から誘導することができる。好適なアルコキシ化アミンかかる材料は、このように呼ばれることが多いの例としては、エトキシ化アミンが挙げられる。米国特許第5,703,023号明細書第28欄30から46行の実施例Eに記載されているように、1.79Ethomeen登録商標T-12および0.90TomahPA-1からエトキシ化アミンを誘導することができる。他の好適なアルコキシ化アミン化合物としては、商標ETHOMEENで公知であり、AkzoNobelから入手できる、商用アルコキシ化脂肪アミンが挙げられる。これらのETHOMEEN商標材料の代表例は、ETHOMEEN商標C/12ビス[2-ヒドロキシエチル]-ココ-アミン;ETHOMEEN商標C/20ポリオキシエチレン[10]ココアミン;ETHOMEEN商標S/12ビス[2-ヒドロキシエチル]ダイズアミン;ETHOMEEN商標T/12ビス[2-ヒドロキシエチル]-タロー-アミン;ETHOMEEN商標T/15ポリオキシエチレン[5]タローアミン;ETHOMEEN商標D/12ビス[2-ヒドロキシエチル]オレイル-アミン;ETHOMEEN商標18/12ビス[2-ヒドロキシエチル]オクタデシルアミン;およびETHOMEEN商標18/25ポリオキシエチレン[15]オクタデシルアミンである。好適な脂肪アミンおよびエトキシ化脂肪アミンは、米国特許第4,741,848号明細書にも記載されている。前記ヒドロカルビル置換アミンが第一級アミンであるとき、そのヒドロカルビル基は、1から30個、または4から26個、または12から20個の炭素原子を含有することができる。1つの実施形態において、前記ヒドロカルビル基は、14から18個の炭素原子を含有する。第一級アミンとしては、エチルアミン、プロピルアミン、ブチルアミン、2-エチルヘキシルアミン、オクチルアミン、およびドデシルアミンはもちろん、n-オクチルアミン、n-デシルアミン、n-ドデシルアミン、n-テトラデシルアミン、n-ヘキサデシルアミン、n-オクタデシルアミンおよびオレイルアミンoleyamineのような脂肪アミンも挙げられる。他の有用な脂肪アミンとしては、市販の脂肪アミン、例えば、Armeen登録商標アミンイリノイ州シカゴのAkzoChemicalsから入手できる製品、例えばArmeenC、ArmeenO、ArmeenOL、ArmeenT、ArmeenHT、ArmeenSおよびArmeenSDが挙げられ、これらの文字記号は、脂肪基、例えばココ、オレイル、タロー、またはステアリル基に関係している。前記摩擦調整剤は、本潤滑組成物の0.01重量から5重量、0.02重量から2重量、または0.05重量から1重量で存在することができる。上に列挙した他の性能添加剤のより詳細な説明は、国際公開第2007/127615A号パンフレット動力伝達系添加剤、特に自動または手動変速機用のものを記載にて、国際公開第2007/127660A号パンフレット動力伝達系添加剤、特にギア油または車軸油用のものを記載にて、国際公開第2007/127663A号パンフレット油圧作動液用の添加剤を記載にて、および国際公開第2007/127661A号パンフレット内燃潤滑剤internalcombustionlubricants用の、添加剤を記載にて見つけることができる。産業利用本発明の星型ポリマーは、様々な機械装置の潤滑に好適な潤滑剤に有用であり得る。前記機械装置は、内燃機関クランクケース潤滑用、油圧システム、または動力伝達系システムのうちの少なくとも1つを含む。1つの実施形態において、前記内燃機関は、ディーゼル燃料エンジン典型的に、重量車用ディーゼルエンジン、ガソリン燃料エンジン、天然ガス燃料エンジンまたはガソリン/アルコール混合燃料エンジンであり得る。1つの実施形態において、前記内燃機関は、ディーゼル燃料エンジン、もう1つの実施形態ではガソリン燃料エンジンであり得る。1つの実施形態において、前記内燃機関は、重量車用ディーゼルエンジンであり得る。前記内燃機関は、排気ガス再循環EGRシステムを有することもあり、または有さないこともある。前記内燃機関は、排気浄化システムまたはターボチャージャーを備えていることがある。前記排気浄化システムの例としては、ディーゼルパーティキュレートフィルタDPF、または選択触媒還元SCRを用いるシステムが挙げられる。前記内燃機関は、2ストロークエンジンであってもよいし、または4ストロークエンジンであってもよい。好適な内燃機関としては、舶用ディーゼルエンジン、航空用ピストンエンジン、低負荷ディーゼルエンジン、ならびに自動車およびトラックエンジンが挙げられる。典型的に、動力伝達系システムには、車軸油、ギア油、ギアボックス油、トラクションドライブ変速機作動油、自動変速機作動油または手動変速機作動油から選択される動力伝達系潤滑剤が利用される。ギア油または車軸油は、遊星ハブリダクションアクスル、作業車両の機械式ステアリングおよびトランスファギアボックス、シクロメッシュギアボックス、動力取り出しギア、スリップ制限式後車軸、ならびに遊星ハブリダクションギアボックスにおいて使用することができる。自動変速機としては、連続可変変速機CVT、無段可変変速機IVT、トロイダル変速機、連続滑りトルク変換クラッチCSTCC、有段式自動変速機またはデュアルクラッチ変速機DCTが挙げられる。典型的に、油圧システムには油圧作動液ピストンポンプ作動液またはベーンポンプ作動液であり得るが利用され、内燃機関にはエンジン潤滑剤が利用される。本発明の星型ポリマーは、ギア油または車軸流体axlefluid用の潤滑剤中に、該潤滑剤の2から60重量、または5から50重量、または10から40重量で存在することができる。ギアまたは車軸潤滑剤用の星型ポリマーの重量平均分子量は、8,000から150,000、または10,000から100,000、または15,000から75,000、または25,000から70,000の範囲であり得る。本発明の星型ポリマーは、自動変速機作動油用の潤滑剤中に、該潤滑剤の0.5重量から12重量、または1重量から10重量、または2重量から8重量で存在することができる。自動変速機潤滑剤中の星型ポリマーの重量平均分子量は、125,000から400,000、または175,000から375,000、または225,000から325,000の範囲であり得る。本発明の星型ポリマーは、油圧作動液用の潤滑剤中に、該潤滑剤の0.01重量から12重量、または0.05重量から10重量、または0.075重量から8重量で存在することができる。油圧作動液用の本発明の星型ポリマーの重量平均分子量は、50,000から1,000,000、または100,000から800,000、または120,000から700,000の範囲であり得る。本発明の星型ポリマーは、内燃機関用の潤滑剤中に、該潤滑剤の0.01から12重量、または0.05重量から10重量、または0.075重量から8重量で存在することができる。内燃機関中の本発明の星型ポリマーの重量平均分子量は、100,000から1,000,000、または200,000から1,000,000、または300,000から1,000,000、または350,000から1,000,000、または400,000から800,000であり得る。リン化合物は、多くの場合、潤滑剤中の主要摩耗防止剤、典型的には、エンジン油および油圧作動液中のジアルキルジチオリン酸亜鉛ZDDP、自動変速機作動油中の亜リン酸ジブチルのような無灰エステル、およびギア油中のアルキルリン酸のアミン塩である。エンジン油中の、典型的にはZDDPとして供給されるリンの量は、完成潤滑剤中0.08重量未満のP、または0.02~0.06重量のPであり得る。油圧作動液、自動変速機作動油およびギア油中のリンレベルは、さらに低く、例えば0.05未満、または0.01~0.04、または0.01~0.03重量のPであり得る。以下の実施例は、本発明の実例を与えるものである。これらの実施例は、包括的でなく、また本発明の範囲を限定することを意図したものではない。調製例1EX1:は、C12~15-アルキルメタクリラートLMACRおよびメチルメタクリラートMMACRのブロックアーム星型ポリマーである。アームの1ブロックは、90重量LMACRおよび10重量MMACRを含有し、第2ブロックは、70重量LMACRおよび30重量MMACRを含有する。これら2ブロックについてのモノマーの質量は、ほぼ等しい。窒素導入口と攪拌機と熱電対と冷却器とを装備した500mLフラスコに反応物を投入することにより、このポリマーを調製する。試薬には、81gのLMACR、9gのMMACR、1.22gのTrigonox登録商標21開始剤、7.09gの連鎖移動剤2-ドデシルスルファニルチオカルボニルスルファニル-2-メチル-プロピオン酸ブチルエステル、および86.44gのAPIグループIII80Nパラフィン希釈油が含まれる。そのフラスコを撹拌し、0.014m3/時0.5SCFHの窒素でパージする。フラスコを75°Cに加熱し、75°Cで2時間保持する。次いで27gのMMACRと63gのLMACRの混合物を添加し、反応を75°Cで2時間保持する。温度を90°Cに上昇させ、温度が85°Cに達したら13.18gのエチレングリコールジメタクリラートEGDMAを添加する。そのフラスコを3時間、90°Cで保持する。生成物は、粘性の液体である。他の調製例EX2、EX3、EX4、EX5およびEX6は、EX1のものと同様の手法で作製したブロックアーム星型ポリマーである。反応物を多少調節して、異なるモノマー比および分子量を有する実施例を生成する。表1は、EX1からEX6の組成および構成の要約である。比較例1CE1は、国際公開第2006/047393号パンフレットの実施例38に類似したランダム星型ポリマーである。窒素導入口と攪拌機と熱電対と水冷冷却器とを装備した250mLフラスコに薬剤を投入することにより、このポリマーを調製する。試薬には、80gのLMACR、20gのMMACR、0.69gのTrigonox登録商標21開始剤、4.02gの連鎖移動剤2-ドデシルスルファニルチオカルボニルスルファニル-2-メチル-プロピオン酸ブチルエステル、および74.7gのAPIグループIII80Nパラフィン希釈油が含まれる。そのフラスコを撹拌し、0.028m3/時1SCFHの窒素で30分間パージする。窒素流量を0.014m3/時0.5SCFHに低減し、フラスコを75°Cに加熱し、この温度で4時間保持する。7.43gのエチレングリコールジメタクリラートEGDMAを添加する。その後、温度を90°Cに上昇させる。反応物をこの温度で3時間保持する。生成物は、粘性の液体である。他の比較例CE2、CE3、CE4およびCE5は、CE1と同様に作製したランダムアーム星型であるが、異なるモノマー組成および分子量を有するものである。表2は、CE1からCE5の組成の要約である。比較例6CE6は、国際公開第2006/047393号パンフレットの実施例42に類似したブロック星型ポリマーである。80gのLMACR、0.69gのTrigonox登録商標21開始剤、4.02gの連鎖移動剤2-ドデシルスルファニルチオカルボニルスルファニル-2-メチル-プロピオン酸ブチルエステル、および74.7gのAPIグループIII80Nパラフィン希釈油を、窒素導入口と攪拌機と熱電対と水冷冷却器とを装備した丸底フラスコに添加する。そのフラスコを撹拌し、0.014m3/時0.5SCFHの窒素でパージする。フラスコを75°Cに加熱し、この温度で2時間保持し、2時間の時点で20gのメチルメタクリラートMMACRを添加する。反応を2時間、75°Cで保持する。反応を90°Cに加熱し、7.43gのエチレングリコールジメタクリラートEGDMAを添加する。反応物をこの温度で3時間保持する。生成物は、粘性の液体である。比較例7CE7は、国際公開第2006/047393号パンフレットの実施例43に類似したブロック星型ポリマーである。反応物を多少調節して、異なるモノマー比および分子量を有する実施例を生成する。表3は、CE6およびCE7の組成および構成の要約である。貯蔵安定性潤滑剤実施例LC1は、EX1を含むATF作動油である。このATF作動油は、2.5重量43重量希釈油を含むのポリイソブチレンスクシンイミドこのポリイソブチレン基は、950の数平均分子量を有するポリイソブチレンから誘導される、0.5重量42重量希釈油を含むポリイソブチレンスクシンイミド二硫化炭素で後処理したもの、0.2重量のジブチルフェノール、0.42重量のノニル化ジフェニルアミン、0.02重量のEthomeen登録商標T-12、0.04重量のアルケニルイミダゾリン摩擦調整剤も含有する。比較潤滑剤実施例CLC1は、EX1の代わりにCE1を使用したことを除き、LC1と同様である。前記ATF作動油は、基油および添加剤パッケージをさらに含む。100°Cおよび40°CでASTM法D445ならびに-40°CでASTM法D2983をそれぞれ用いて、動粘度KV、単位cStおよびブルックフィールド粘度BV、単位cPを決定する。ASTM法D2270を用いることにより、粘度指数VIも決定する。潤滑組成物をASTMD5621のような剪断にも付す。超音波剪断後の粘度100°C損失を計算して、ポリマーの剪断安定性を示す。得られたデータは、次のとおりである:得られたデータは、LC1およびCLC1のこれらの特性がほぼ匹敵することを示している。実施例EX7は、EX1と、上述のATF作動油で使用したATF添加剤パッケージとの濃縮ブレンドである。EX7を基油とブレンドした後にLC1と同じ粘度的性質が得られるように、LC1によってEX1とATF添加剤パッケージの比を決定する。同様にCLC1に従って比較例CE8を作製する。EX7およびCE8の透明度を室温でそれらの濃縮物中の鋼クーポンで観察することにより、貯蔵安定性を評定する。得られる結果は、本発明の実施例EX7が4週間後に依然として透明であることを示す。対照的に、ランダムアーム星型ポリマーを含有するCE8は、相分離を示す。これは、この比較例が本発明より安定性が劣ることを示す。添加剤パッケージ適合性星型ポリマーである10重量のEX2およびCE2を6mm2/秒またはcStポリアルファオレフィンPAO-6基油と80°Cで均一になるまでブレンドする。両方のブレンドを室温で7日間保管する。本発明の星型ポリマーEX2を含有するポリアルファオレフィンは、この試験の終了時に透明である。対照的に、ランダムブロック星型ポリマーCE2を含有するポリアルファオレフィンは、ゲル化を示す。これは、本発明の星型ポリマーのほうが比較ランダムブロック星型ポリマーと比較して潤滑粘度の油への可溶性が高いことを示す。粘度特性潤滑剤実施例LC2およびLC3は、LC1と同様のATF作動油であるが、それぞれEX3およびEX4を含む。比較潤滑剤実施例CLC2、CLC3およびCLC4も同様のATF作動油であるが、それぞれCE2、CE6およびCE7を含む。100°Cおよび40°CでASTM法D445ならびに-40°CでASTM法D2983をそれぞれ用いて、動粘度KV、単位mm2/秒またはcStおよびブルックフィールド粘度BV、単位cPを決定する。ASTM法D2270を用いることにより、粘度指数VIも決定する。潤滑組成物をASTMD5621のような剪断にも付す。超音波剪断後の粘度100°C損失を計算して、ポリマーの剪断安定性を示す。得られたデータは、次のとおりである:結果は、革新的実施例EX3およびEX4を含有するATF作動油LC2およびLC3が、比較試料CE3およびCE7を含有するATF作動油CLC2およびCLC4のものより低い-40°Cでの粘度を有することを示す。LC2およびLC3は、国際公開第2006/047393号パンフレットに教示されているブロックアーム星型である比較例CLC3およびCLC4より高いVIおよび低い-40°Cでの粘度も示す。2つの手動変速機作動油LC4およびLC5を、それぞれEX5およびEX6を用いて調製する。比較潤滑剤実施例CLC5およびCLC6を、それぞれCE4およびCE5を用いて調製する。添加するポリマーの量は、100°Cでほぼ等しい動粘度をもたらすために十分な量である。100°Cおよび40°CでASTM法D445ならびに-40°CでASTM法D2983をそれぞれ用いて、動粘度KV、単位mm2/秒およびブルックフィールド粘度BV、単位cPを決定する。ASTM法D2270を用いることにより、粘度指数VIも決定する。潤滑組成物をASTMD5621のような剪断にも付す。超音波剪断後の粘度100°C損失を計算して、ポリマーの剪断安定性を示す。得られたデータは、次のとおりである:固体=濃稠すぎて測定不能。N.M.=濃稠すぎて潤滑剤として測定されない。全体的にみて、結果は、本発明の星型ポリマーが、比較例に比べて、許容可能な粘度指数、許容可能な燃費、許容可能な低温粘度特性、許容可能な油溶性、許容可能な貯蔵安定性のうちの少なくとも1つを有することを示す。下で説明するように、粘度調整剤の分子量は、ポリスチレン標準物質を使用するGPC分析などの公知の方法を用いて決定した。ポリマーの分子量を決定する方法は周知である。それらの方法は、例えば、iP.J.Flory、PrinciplesofPolymerChemistry、CornellUniversityPress91953、第VII章、p.266-315;またはiiMacromolecules,anIntroductiontoPolymerScience、編者F.A.BoveyおよびF.H.Winslow、AcademicPress、1979年、p.296-312に記載されている。本明細書において用いる場合の本発明のポリマーの重量平均および数平均分子量は、希釈剤、不純物、未カップリングのポリマー鎖および他の添加剤に関連したピークを除いて、本発明の星型ポリマーに対応するピーク下面積を積分することによって得られ、本発明の星型ポリマーに対応するピークは通常は高分子量ピークである。本明細書において用いる場合、用語ヒドロカルビル置換基またはヒドロカルビル基は、当業者に周知である、これらの用語の通常の意味で用いる。具体的には、これらの用語は、分子の残部に直接付いている炭素原子を有する基であって、主として炭化水素の性質を有する基を指す。ヒドロカルビル基の例としては、脂肪族、脂環式および芳香族置換基を含む、炭化水素置換基;置換炭化水素置換基、すなわち、本発明の状況下で該置換基の炭化水素性を改変しない非炭化水素基を含有する置換基;およびヘテロ置換基、すなわち、同様に主として炭化水素の性質を有するが、環または鎖内に炭素以外のものを含有する置換基、が挙げられる。用語ヒドロカルビル置換基またはヒドロカルビル基のより詳細な定義は、国際公開第2008/147704号パンフレットの段落[0118]から[0119]に記載されている。別の指示がない限り、本明細書中で言及する各化学物質または組成物は、商用グレード材料であって、該商用グレード中に存在すると一般に了解されている異性体、副生成物、誘導体および他のかかる材料を含有し得るものであると解釈すべきである。しかし、別の指示がない限り、商用材料中に慣例上存在し得る一切の溶剤または希釈油を除いて各化学成分の量を提示する。上記の材料の一部は最終配合物中で相互作用することがあり、そのため最終配合物の成分が最初に添加したものと異なることがあることは公知である。本発明の潤滑剤組成物をその所期の用途で用いて形成される製品を含めて、それらによって形成される製品を簡単に説明することはできない。それにもかかわらず、すべてのかかる変更形態および反応生成物が本発明の範囲に含まれる;本発明は、上記の成分を混合することによって調製される潤滑剤組成物を包含する。上で言及した各文献は、参照により本明細書に援用されている。実施例の場合または明確な指示がある場合を除き、材料、反応条件、分子量、炭素原子数およびこれらに類するものの量を指定する本明細書中のすべての数値量は、約という語によって修飾されていると解さなければならない。本明細書に示す量、範囲及び比率の上限および下限を独立して組み合わせることができることは理解されるはずである。同様に、本発明の各要素についての範囲および量を、他の任意の要素範囲または量と一緒に用いることができる。本発明をその好ましい実施形態に関連して説明したが、本明細書を読むと当業者には本発明の様々な変更形態が明らかになるだろう。したがって、本明細書に開示する本発明は、添付の特許請求の範囲の中に入るかかる変更形態を包含することを意図したものであると解さなければならない。"